(57)【特許請求の範囲】
【請求項１】
発光物質として発光管に少なくともハロゲン化ナトリウムとハロゲン化スカンジウムと水銀を封入し、電極を備えたセラミック製高圧蒸気放電灯において、水銀の対流速度Ｖ(cm/sec) を３１．４≦Ｖ≦５８としたことを特徴とする高圧蒸気放電灯。
【発明の詳細な説明】
【０００１】
【発明の属する技術分野】
本発明は透光性アルミナ管を発光管に使用した、高圧蒸気放電灯に関するものである。
【０００２】
【従来の技術】
透光性アルミナ管はアルカリ金属に対して安定であるという特性を生かして高圧ナトリウムランプの発光管に使用されている。近年この透光性アルミナ管を金属ハロゲン化物を封入したメタルハライドランプの発光管に使用する試みが盛んになされている。メタルハライドランプにアルミナ管を使用する目的としては、封入物である金属ハロゲン化物に対して、従来メタルハライドランプで一般に発光管に使われている石英ガラスより化学的、熱的に安定であるからである。
【０００３】
従来の石英製メタルハライドランプでは、封入物と石英ガラスとの化学反応によって寿命が抑制されるという問題があったが、石英ガラスより封入物に対して化学的に安定なアルミナ管を用いることで寿命特性の向上が期待できる。また石英ガラスより使用限界温度が高いという特徴を生かしたランプの高効率化設計の実現や、石英ガラス製発光管では反応性が大であるために事実上封入出来ないアルカリ金属の封入が可能であるといった利点がある。
【０００４】
ところが、石英と同様な設計にてハロゲン化ナトリウムとハロゲン化スカンジウムと水銀を封入してランプを製作すると発光管内壁に酸化スカンジウムが析出し光束が短時間の点灯で大幅に低下することがわかった。
【０００５】
【発明が解決しようとする課題】
透光性アルミナ管を用いた発光管内に、高効率メタルハライドランプの代表的封入物である沃化スカンジウム、沃化ナトリウム、水銀及びアルゴンガスを封入したランプにおいて、寿命試験を実施すると、点灯時間の経過と共にスカンジウムの発光強度が大幅に減少しナトリウムと水銀主体の発光になり、Ｒａ、色温度が低下することがわかった。また、同時に遊離沃素が生成し、水銀との化合物として沃化水銀が生成され、始動電圧が上昇して立消えを起こすランプが発生した。このような現象はランプ寿命中の早期に起こる。スカンジウムの発光強度が低下する原因としてはランプ点灯中に、アーク中で解離されたスカンジウムが発光管の最高温部に酸化スカンジウムの形で付着するためであると推測される。この酸化スカンジウムは、一度生成されると発光には関与しなくなる。このスカンジウムは高温になるに従って堆積されるため、遊離沃素が出来、アークが湾曲し出すとますます温度が上昇し悪循環で、最終的には短時間で不点となる。
【０００６】
本発明は、発光管管壁温度がある温度以上でスカンジウムが管壁に析出し、ランプ特性が悪化するという問題点を解決するためになされたものであり、長寿命のセラミック製高圧蒸気放電灯を提供するものである。
【０００７】
【課題を解決するための手段】
本発明のセラミック製高圧蒸気放電灯は、発光管管壁温度がある温度以上でスカンジウムが酸化物の形で管壁に析出し、ランプ特性が悪化するという問題点を解決するためになされたものであり、発光物質として発光管に少なくともハロゲン化ナトリウムとハロゲン化スカンジウムと水銀を封入し、電極を備えたセラミック製高圧蒸気放電灯において、水銀の対流速度Ｖ(cm/sec) を３１．４≦Ｖ≦５８としたことを特徴とするものである。
【０００８】
【発明の実施の形態】
本発明による高圧蒸気放電灯は、水銀の対流速度を一定の量に限定する。このようにすることにより、少量の封入物で今までと変わらない発光効率が得られ寿命を通して管壁の温度をある温度以下にすることが出来るので、長寿命のセラミック製高圧蒸気放電灯が可能となる。
【０００９】
【実施例】
以下、本発明を実施例に基づき説明する。
【００１０】
図１は実験に用いた高圧蒸気放電灯を示したものであり、透光性アルミナ管１の両端部は電気導通性ディスク２及びガラスフリット３によって封止している。電気導通性ディスク２は、セラミック製母体４の表面に金属コーティング５を形成したものであり、本実施例では白金をコ−ティングして形成した。また、ディスク２の一端には電極６を備えており、電極側の白金コ−ティング面の上に厚み１．０ｍｍのバックア−ク防止用セラミック絶縁体７を取り付けた構造になっている。ガラスフリット３は酸化アルミニウム、酸化ジスプロシウム、酸化ケイ素を成分にして構成されたものである。
【００１１】
まず、極間長２３ｍｍ、発光管内径２２ｍｍとした上記構成の発光管内に、封入物８として沃化スカンジウムを１０ｍｇ、沃化ナトリウムを７０ｍｇ、水銀を７５ｍｇ及びアルゴンガスを室温で４×１０3 Ｐａ封入した（後出表１のＮＯ．２０仕様のランプ）。
【００１２】
このような設計でランプを５灯試作して寿命試験を行った。尚、点灯条件としては全灯４００ワットで、５．５時間点灯、０．５時間消灯のサイクルで１０００時間行った。その結果、初期に効率１０２ｌｍ／Ｗ、Ｒａ７６、色温度３５４１Ｋであった特性が、１０００時間後には効率６２ｌｍ／Ｗ、Ｒａ２８、色温度２８００Ｋに低下していた。そして１０００時間後の分光分布を測定すると、スカンジウムのスペクトル強度が、初期の１／４以下に低下していた。最初まっすぐであったアークは湾曲し管壁にはスカンジウムの析出がみられた。
【００１３】
この結果より、アークの湾曲を防止する必要があると考え、アークの湾曲にもっとも影響すると考えられる水銀の対流速度Ｖ（ｃｍ／ｓｅｃ）を下げる検討を行った。内径と極間長を変えて、水銀の対流速度を変化させ、封入量も変化させて、ＮＯ．１〜ＮＯ．２０までの２０のランプ仕様とし、各仕様のランプをそれそれ５灯ずつ作製し試験を行った。その結果、対流速度を５８以下にすると９０００時間点灯後もアークは湾曲せずにスカンジウムの析出は見られなかった。ところが、水銀の対流速度が３１．４末満では封入物の拡散が少なくアークの上下で発光色が異なる色分離が発生した。従って、初期よりランプ特性を満足させるには、３１．４以上の対流速度が必要であった。ランプ仕様および試験結果を表１に、対流速度とランプ特性との関係を図２に示す。
【００１４】
【表１】
0003666001.tif 000002
以上の試験結果から、アルミナ管を発光管に用い、電気導通性ディスクをガラスフリットによって封止する高圧蒸気放電灯においては、水銀の対流速度Ｖ(cm/sec)  を３１．４≦Ｖ≦５８にすることにより、寿命特性の優れたランプが得られることがわかった。
【００１５】
【発明の効果】
以上述べた如く本発明によれば、水銀の対流速度Ｖ(cm/sec)  を３１．４≦Ｖ≦５８とすることによって、スカンジウムの管壁への析出を抑制でき、その結果寿命特性に優れたセラミック製高圧蒸気放電灯が得られる。
【図面の簡単な説明】
【図１】セラミック製高圧蒸気放電灯を示した図
【図２】対流速度とランプ特性との関係を示した図
【符号の説明】
１  透光性アルミナ管
２  電気導通性ディスク
３  ガラスフリット
４  セラミック製母体
５  金属コ−ティング
６  電極
７  セラミック絶縁体
８  封入物
【図１】
0003666001.tif 000003
【図２】
0003666001.tif 000004